(57)【特許請求の範囲】
【請求項１】
セルロースナノファイバー、ならびにポリエチレングリコール、１，３‐ブチレングリコール、１，２‐ペンタンジオール、イソプレングリコール、プロピレングリコール、ジプロピレングリコール、グリセリン、およびジグリセリンから選択された１種または２種以上の多価アルコールを含有し、
上記セルロースナノファイバーが下記条件を満たし、
上記セルロースナノファイバーと上記多価アルコールの含有比率（質量比）である多価アルコール／セルロースナノファイバーの値が５０以上２００以下であることを特徴とする皮膚外用剤。
（A）数平均繊維径が２ｎｍ以上５００ｎｍ以下
（B）平均アスペクト比が５０以上１０００以下
（C）セルロースI型結晶構造を有する
【請求項２】
上記セルロースナノファイバーが（D）アニオン性官能基を有することを特徴とする請求項１に記載の皮膚外用剤。
【請求項３】
上記セルロースナノファイバーの含有量が０．０５質量％以上３質量％以下、上記多価アルコールの含有量が０．１質量％以上３０質量％以下である事を特徴とする請求項１または２に記載の皮膚外用剤。
【発明の詳細な説明】
【技術分野】
【０００１】
本発明は、皮膚外用剤に関し、より詳しくは化粧料に好適な皮膚外用剤に関するものである。
【背景技術】
【０００２】
皮膚外用剤およびこれを用いた化粧料には角層に水分を保持させ、しっとり感を付与する目的で保湿剤が含有される。保湿剤としてはグリセリン、１，３−ブチレングリコール、プロピレングリコールなどの多価アルコールが用いられる。また、多価アルコールとヒアルロン酸との併用などの方法もよく知られている（特許文献１ないし３）。
【先行技術文献】
【特許文献】
【０００３】
【特許文献１】特開２００２−１７９５２２号公報
【特許文献２】特開２００３−１７１２５７号公報
【特許文献３】特開２００５−３２５０６０号公報
【発明の概要】
【発明が解決しようとする課題】
【０００４】
多価アルコール単独で十分な効果を得るためには多量に配合する必要があるが、その場合にはべたつきが生じ、使用感が悪くなるという問題があった。また、ヒアルロン酸などと併用することでべたつきはある程度改善可能だが、今度は水溶性高分子に由来するぬるつきが生じ、結果として使用感が優れないという問題があった。
【０００５】
そこで、本発明は、十分な保湿効果を持ちながらも使用感の優れた皮膚外用剤を提供する事を目的とする。
【課題を解決するための手段】
【０００６】
本発明は、以下の[１]ないし[３]を提供するものである。
[１] セルロースナノファイバー、ならびにポリエチレングリコール、１，３‐ブチレングリコール、１，２‐ペンタンジオール、イソプレングリコール、プロピレングリコール、ジプロピレングリコール、グリセリン、およびジグリセリンから選択された１種または２種以上の多価アルコールを含有し、上記セルロースナノファイバーが下記条件を満たし、上記セルロースナノファイバーと上記多価アルコールの含有比率（質量比）である多価アルコール／セルロースナノファイバーの値が５０以上２００以下であることを特徴とする皮膚外用剤。
（A）数平均繊維径が２ｎｍ以上５００ｎｍ以下
（B）平均アスペクト比が５０以上１０００以下
（C）セルロースI型結晶構造を有する
[２] 上記セルロースナノファイバーが（D）アニオン性官能基を有することを特徴とする[１]に記載の皮膚外用剤。
[３]上記セルロースナノファイバーの含有量が０．０５質量％以上３質量％以下、上記多価アルコールの含有量が０．１質量％以上３０質量％以下である事を特徴とする[１]または[２]に記載の皮膚外用剤。 
【発明の効果】
【０００７】
本発明の皮膚外用剤は、セルロースナノファイバーと多価アルコールを混合して乾燥すると、皮膚上で強固なゲル状のバリア膜を形成するため、高い保湿効果が得られる。
また、セルロースナノファイバーは他の水溶性高分子とは異なり、まったくぬるつきがないため、肌に塗布する際の使用感が良好な皮膚外用剤を提供できる。
【発明を実施するための形態】
【０００８】
つぎに、本発明の実施の形態を詳しく説明する。
【０００９】
本発明の皮膚外用剤は所定のセルロースナノファイバーを含有する。
【００１０】
本発明のセルロースナノファイバーは、セルロース原料をナノサイズまで解繊する事により得られる繊維である。
【００１１】
本発明のセルロースナノファイバーは、数平均繊維径が２ｎｍ以上５００ｎｍ以下、繊維の平均アスペクト比が５０以上１０００以下、およびセルロースＩ型結晶構造を有する事が好ましい。
【００１２】
（A）数平均繊維径
上記セルロースナノファイバーの数平均繊維径は２ｎｍ以上５００ｎｍ以下であるが、好ましくは２ｎｍ以上１５０ｎｍ以下であり、より好ましくは２ｎｍ以上１００ｎｍ以下であり、特に好ましくは３ｎｍ以上８０ｎｍ以下である。上記数平均繊維径が２ｎｍ未満であると、セルロースが溶解してナノファイバーとして得られず、ゲル状のバリアが形成されないおそれがあり、上記数平均繊維径が５００ｎｍ超の場合、使用感が極端に悪化するおそれがある。上記セルロースナノファイバーの最大繊維径は、皮膚に塗布後の透明性および使用感の点で、１０００ｎｍ以下であることが好ましく、特に好ましくは５００ｎｍ以下である。
【００１３】
上記セルロースナノファイバーの数平均繊維径および最大繊維径は、例えば、つぎのようにして測定することができる。すなわち、固形分率で０．０５〜０．１重量％の微細セルロースの水分散体を調製し、その分散体を、親水化処理済みのカーボン膜被覆グリッド上にキャストして、透過型電子顕微鏡（ＴＥＭ）の観察用試料とする。なお、大きな繊維径の繊維を含む場合には、ガラス上へキャストした表面の走査型電子顕微鏡（ＳＥＭ）像を観察してもよい。そして、構成する繊維の大きさに応じて５０００倍、１００００倍あるいは５００００倍のいずれかの倍率で電子顕微鏡画像による観察を行う。その際に、得られた画像内に縦横任意の画像幅の軸を想定し、その軸に対し、２０本以上の繊維が交差するよう、試料および観察条件（倍率等）を調節する。そして、この条件を満たす観察画像を得た後、この画像に対し、１枚の画像当たり縦横２本ずつの無作為な軸を引き、軸に交錯する繊維の繊維径を目視で読み取っていく。このようにして、最低３枚の重複しない表面部分の画像を、電子顕微鏡で撮影し、各々２つの軸に交錯する繊維の繊維径の値を読み取る（したがって、最低２０本×２×３＝１２０本の繊維径の情報が得られる）。このようにして得られた繊維径のデータにより、最大繊維径および数平均繊維径を算出する。
【００１４】
（B）平均アスペクト比
上記セルロースナノファイバーの平均アスペクト比は５０以上１０００以下であるが、好ましくは１００以上１０００以下、より好ましくは２００以上１０００以下である。平均アスペクト比が５０未満であると繊維自体の強度が低下し強固なゲル状のバリア膜が形成されないおそれがある。
【００１５】
上記セルロースナノファイバーの平均アスペクト比は、例えば以下の方法で測定することが出来る、すなわち、セルロースナノファイバーを親水化処理済みのカーボン膜被覆グリッド上にキャストした後、２％ウラニルアセテートでネガティブ染色したＴＥＭ像（倍率：１００００倍）から、セルロースナノファイバーの数平均繊維径、および繊維長を観察した。すなわち、各先に述べた方法に従い、数平均繊維径、および繊維長を算出し、これらの値を用いて平均アスペクト比を下記の式（１）に従い算出した。
【００１６】
【数１】
0006308531.tif 000002
（C）セルロースI型結晶構造
上記セルロースナノファイバーは、Ｉ型結晶構造を有する天然由来のセルロース原料を微細化した繊維である。すなわち、天然セルロースの生合成の過程においては、ほぼ例外なくミクロフィブリルと呼ばれるナノファイバーがまず形成され、これらが多束化して高次な固体構造を構成する。
上記セルロースナノファイバーを構成するセルロースがＩ型結晶構造を有することは、例えば、広角Ｘ線回折像測定により得られる回折プロファイルにおいて、２シータ＝１４〜１７°付近と、２シータ＝２２〜２３°付近の２つの位置に典型的なピークをもつことから同定することができる。
【００１７】
上記セルロースナノファイバーは公知の方法で製造することが可能であり、具体的には以下の通りである。たとえば、天然セルロースを水に懸濁させ、これを高圧ホモジナイザー、またはグラインダーなどで処理して微細化することにより得られる。
【００１８】
天然セルロースとしては、植物または動物、微生物由来のセルロースであれば特に限定はなく、針葉樹または広葉樹由来のクラフトパルプや溶解パルプ、コットンリンター、セルロース純度の低いリグノセルロース、木粉、草木セルロース、バクテリアセルロースなどが挙げられる。
【００１９】
また、上記セルロースナノファイバーは、バクテリアによって産生されるバクテリアセルロースを使用することができる。上記バクテリアとしては、アセトバクター（Acetobacter）属等が挙げられ、より具体的には、アセトバクターアセチ（Acetobacter aceti）、アセトバクターサブスピーシーズ（Acetobacter subsp.）、アセトバクターキシリナ（Acetobacterxylinum）等が挙げられる。これらのバクテリアを培養することにより、バクテリアからセルロースが産生される。得られた産生物は、バクテリアとこのバクテリアから産生されて該バクテリアに連なっているセルロースナノファイバー（バクテリアセルロース）とを含むものであるため、この産生物を培地から取り出し、それを水洗、又はアルカリ処理などしてバクテリアを除去することにより、バクテリアを含まない含水バクテリアセルロースを得ることができる。
【００２０】
（D）アニオン性官能基
上記セルロースナノファイバーはアニオン性官能基を有することが好ましい。具体的には、アニオン性官能基を有するセルロースとしては、酸化セルロース、カルボキシメチルセルロース、多価カルボキシメチルセルロース、長鎖カルボキシセルロース、等が挙げられる。これらの内、繊維表面の水酸基の選択性に優れており、反応条件も穏やかであることから、酸化セルロースが好ましい。
【００２１】
また、汎用性、安全性の点からカルボキシメチルセルロースも好ましい。
【００２２】
上記酸化セルロースを解繊して得られるセルロースナノファイバーは、天然セルロースを原料とし、水中においてＮ − オキシル化合物を酸化触媒とし、共酸化剤を作用させることにより該天然セルロースを酸化して酸化セルロースを得る酸化反応工程、不純物を除去して水を含浸させた酸化セルロースを得る精製工程、および水を含浸させた酸化セルロースを溶媒に分散させる分散工程を含む製造方法により得ることができる。
【００２３】
上記酸化セルロースは、セルロース分子中の各グルコースユニットのＣ６位の水酸基が選択的に酸化変性されてアルデヒド基、ケトン基、およびカルボキシル基のいずれかとなっていることが好ましい。カルボキシル基の含量（カルボキシル基量）は水への分散性の点から１．２〜２．５ｍｍｏｌ／ｇの範囲が好ましく、より好ましくは１．５〜２．０ｍｍｏｌ／ｇの範囲である。
【００２４】
上記酸化セルロースのカルボキシル基量の測定は、例えば、乾燥重量を精秤したセルロース試料から０．５〜１重量％スラリーを６０ｍｌ調製し、０．１Ｍの塩酸水溶液によってｐＨを約２．５とした後、０．０５Ｍの水酸化ナトリウム水溶液を滴下して、電気伝導度測定を行う。測定はｐＨが約１１になるまで続ける。電気伝導度の変化が緩やかな弱酸の中和段階において消費された水酸化ナトリウム量（Ｖ）から、下記の式（２）に従いカルボキシル基量を求めることができる。
【００２５】
【数２】
0006308531.tif 000003
なお、カルボキシル基量の調整は、後述するように、原料セルロースの酸化工程で用いる共酸化剤の添加量や反応時間を制御することにより行うことができる。
【００２６】
上記酸化セルロースは、上記酸化変性後、還元剤により還元させることが好ましい。これにより、アルデヒド基およびケトン基の一部ないし全部が還元され、水酸基に戻る。なお、カルボキシル基は還元されない。そして、上記還元により、上記セルロースナノファイバーの、セミカルバジド法による測定でのアルデヒド基とケトン基の合計含量を、０．３ｍｍｏｌ／ｇ以下とすることが好ましく、特に好ましくは０〜０．１ｍｍｏｌ／ｇの範囲、最も好ましくは実質的に０ｍｍｏｌ／ｇである。これにより、長期安定性に優れるという優れた効果がある。  
【００２７】
上記酸化セルロースが、２，２，６，６−テトラメチルピペリジン（ＴＥＭＰＯ）等のＮ−オキシル化合物の存在下、共酸化剤を用いて酸化されたものであり、上記酸化反応により生じたアルデヒド基およびケトン基が、還元剤により還元されたものであると、上記酸化セルロースを容易に得ることができるようになるため好ましい。また、上記還元剤による還元が、水素化ホウ素ナトリウム（ＮａＢＨ4）によるものであると、上記観点からより好ましい。
【００２８】
セミカルバジド法による、アルデヒド基とケトン基との合計含量の測定は、例えば、つぎのようにして行われる。すなわち、乾燥させた試料に、リン酸緩衝液によりｐＨ＝５に調整したセミカルバジド塩酸塩３ｇ／ｌ水溶液を正確に５０ｍｌ加え、密栓し、二日間振とうする。つぎに、この溶液１０ｍｌを正確に１００ｍｌビーカーに採取し、５Ｎ硫酸を２５ｍｌ、０．０５Ｎヨウ素酸カリウム水溶液５ｍｌを加え、１０分間撹拌する。その後、５％ヨウ化カリウム水溶液１０ｍｌを加えて、直ちに自動滴定装置を用いて、０．１Ｎチオ硫酸ナトリウム溶液にて滴定し、その滴定量等から、下記の式（３）に従い、試料中のカルボニル基量（アルデヒド基とケトン基との合計含量）を求めることができる。なお、セミカルバジドは、アルデヒド基やケトン基と反応しシッフ塩基（イミン）を形成するが、カルボキシル基とは反応しないことから、上記測定により、アルデヒド基とケトン基のみを定量できると考えられる。
【００２９】
【数３】
0006308531.tif 000004
上記酸化セルロースは、繊維表面上のセルロース分子中の各グルコースユニットのＣ６位の水酸基が選択的に酸化変性されてアルデヒド基、ケトン基およびカルボキシル基のいずれかとなっている。この酸化セルロース表面上のグルコースユニットのＣ６位の水酸基のみが選択的に酸化されているかどうかは、例えば、13Ｃ−ＮＭＲチャートにより確認することができる。すなわち、酸化前のセルロースの13Ｃ−ＮＭＲチャートで確認できるグルコース単位の１級水酸基のＣ６位に相当する６２ｐｐｍのピークが、酸化反応後は消失し、代わりにカルボキシル基等に由来するピーク（１７８ｐｐｍのピークはカルボキシル基に由来するピーク）が現れる。このようにして、グルコース単位のＣ６位水酸基のみがカルボキシル基等に酸化されていることを確認することができる。
【００３０】
また、上記酸化セルロースにおけるアルデヒド基の検出は、例えば、フェーリング試薬により行うこともできる。すなわち、例えば、乾燥させた試料に、フェーリング試薬（酒石酸ナトリウムカリウムと水酸化ナトリウムとの混合溶液と、硫酸銅五水和物水溶液）を加えた後、８０℃で１時間加熱したとき、上澄みが青色、セルロースナノファイバー部分が紺色を呈するものは、アルデヒド基は検出されなかったと判断することができ、上澄みが黄色、セルロース繊維部分が赤色を呈するものは、アルデヒド基は検出されたと判断することができる。
【００３１】
上記酸化セルロースを解繊したセルロースナノファイバーは、（１）酸化反応工程、（２）還元工程、（３）精製工程、（４）分散工程（微細化処理工程）等により製造することが好ましく、具体的には以下の各工程により製造することが好ましい。
【００３２】
（１）酸化反応工程
天然セルロースとＮ−オキシル化合物とを水（分散媒体）に分散させた後、共酸化剤を添加して、反応を開始する。反応中は０．５Ｍの水酸化ナトリウム水溶液を滴下してｐＨを１０〜１１に保ち、ｐＨに変化が見られなくなった時点で反応終了と見なす。ここで、共酸化剤とは、直接的にセルロース水酸基を酸化する物質ではなく、酸化触媒として用いられるＮ−オキシル化合物を酸化する物質のことである。
【００３３】
上記天然セルロースは、植物、動物、バクテリア産生ゲル等のセルロースの生合成系から単離した精製セルロースを意味する。より具体的には、針葉樹系パルプ、広葉樹系パルプ、コットンリンター，コットンリント等の綿系パルプ、麦わらパルプ、バガスパルプ等の非木材系パルプ、バクテリアセルロース（ＢＣ）、ホヤから単離されるセルロース、海草から単離されるセルロース等をあげることができる。これらは単独でもしくは二種以上併せて用いられる。これらのなかでも、針葉樹系パルプ、広葉樹系パルプ、コットンリンター、コットンリント等の綿系パルプ、麦わらパルプ，バガスパルプ等の非木材系パルプが好ましい。上記天然セルロースは、叩解等の表面積を高める処理を施すと、反応効率を高めることができ、生産性を高めることができるため好ましい。また、上記天然セルロースとして、単離、精製の後、乾燥させない（ネバードライ）で保存していたものを使用すると、ミクロフィブリルの集束体が膨潤しやすい状態であるため、反応効率を高め、微細化処理後の数平均繊維径を小さくすることができるため好ましい。
【００３４】
上記反応における天然セルロースの分散媒体は水であり、反応水溶液中の天然セルロース濃度は、試薬（天然セルロース）の充分な拡散が可能な濃度であれば任意である。通常は、反応水溶液の重量に対して約５％以下であるが、機械的撹拌力の強い装置を使用することにより反応濃度を上げることができる。
【００３５】
また、上記Ｎ−オキシル化合物としては、例えば、一般に酸化触媒として用いられるニトロキシラジカルを有する化合物があげられる。上記Ｎ−オキシル化合物は、水溶性の化合物が好ましく、なかでもピペリジンニトロキシオキシラジカルが好ましく、特に２，２，６，６−テトラメチルピペリジノオキシラジカル（ＴＥＭＰＯ）または４−アセトアミド−ＴＥＭＰＯが好ましい。上記Ｎ−オキシル化合物の添加は、触媒量で充分であり、好ましくは０．１〜４ｍｍｏｌ／ｌ、さらに好ましくは０．２〜２ｍｍｏｌ／ｌの範囲で反応水溶液に添加する。
【００３６】
上記共酸化剤としては、例えば、次亜ハロゲン酸またはその塩、亜ハロゲン酸またはその塩、過ハロゲン酸またはその塩、過酸化水素、過有機酸等があげられる。これらは単独でもしくは二種以上併せて用いられる。なかでも、次亜塩素酸ナトリウム、次亜臭素酸ナトリウム等のアルカリ金属次亜ハロゲン酸塩が好ましい。そして、上記次亜塩素酸ナトリウムを使用する場合は、反応速度の点から、臭化ナトリウム等の臭化アルカリ金属の存在下で反応を進めることが好ましい。上記臭化アルカリ金属の添加量は、上記Ｎ−オキシル化合物に対して約１〜４０倍モル量、好ましくは約１０〜２０倍モル量である。
【００３７】
上記反応水溶液のｐＨは約８〜１１の範囲で維持されることが好ましい。水溶液の温度は約４〜４０℃において任意であるが、反応は室温（２５℃）で行うことが可能であり、特に温度の制御は必要としない。所望のカルボキシル基量等を得るためには、共酸化剤の添加量と反応時間により、酸化の程度を制御する。通常、反応時間は約５〜１２０分、長くとも２４０分以内に完了する。
【００３８】
（２）還元工程
上記酸化セルロースは、上記酸化反応後に、さらに還元反応を行うことが好ましい。具体的には、酸化反応後の微細酸化セルロースを精製水に分散し、水分散体のｐＨを約１０に調整し、各種還元剤により還元反応を行う。本発明に使用する還元剤としては、一般的なものを使用することが可能であるが、好ましくは、ＬＩＢＨ4、ＮａＢＨ3ＣＮ、ＮａＢＨ4等があげられる。なかでも、コストや利用可能性の点から、ＮａＢＨ4が好ましい。
【００３９】
還元剤の量は、酸化セルロースを基準として、０．１〜４重量％の範囲が好ましく、特に好ましくは１〜３重量％の範囲である。反応は、室温または室温より若干高い温度で、通常、１０分〜１０時間、好ましくは３０分〜２時間行う。
【００４０】
上記の反応終了後、各種の酸により反応混合物のｐＨを約２に調整し、精製水をふりかけながら遠心分離機で固液分離を行い、ケーキ状の微細酸化セルロースを得る。固液分離は濾液の電気伝導度が５ｍＳ／ｍ以下となるまで行う。
【００４１】
（３）精製工程
つぎに、未反応の共酸化剤（次亜塩素酸等）や、各種副生成物等を除く目的で精製を行う。酸化セルロースは通常、この段階ではナノファイバー単位までばらばらに分散しているわけではないため、通常の精製法、すなわち水洗とろ過を繰り返すことで高純度（９９重量％以上）の酸化セルロースと水の分散体とする。
【００４２】
上記精製工程における精製方法は、遠心脱水を利用する方法（例えば、連続式デカンダー）のように、上述した目的を達成できる装置であればどのような装置を利用しても差し支えない。このようにして得られる酸化セルロースの水分散体は、絞った状態で固形分（セルロース）濃度としておよそ１０重量％〜５０重量％の範囲にある。この後の分散工程を考慮すると、５０重量％よりも高い固形分濃度とすると、分散に極めて高いエネルギーが必要となることから好ましくない。
【００４３】
（４）分散工程（微細化処理工程）
上記精製工程にて得られる水を含浸した酸化セルロース（水分散体）を、分散媒体中に分散させ分散処理を行う。分散媒体としては水を用いるが、本発明の日焼け止め化粧料の成分である水混和性有機溶剤を併用しても良い。処理に伴って粘度が上昇し、解繊されたセルロースナノファイバーの分散体を得ることができる。その後、必要に応じて上記セルロースナノファイバーを乾燥してもよく、上記セルロースナノファイバーの分散体の乾燥法としては、例えば、分散媒体が水である場合は、スプレードライ、凍結乾燥法、真空乾燥法等が用いられ、分散媒体が水と有機溶媒の混合溶液である場合は、ドラムドライヤーによる乾燥法、スプレードライヤーによる噴霧乾燥法等が用いられる。なお、上記セルロースナノファイバーの分散体を乾燥することなく、分散体の状態で用いても差し支えない。
【００４４】
上記分散工程で使用する分散機としては、高速回転下でのホモミキサー、高圧ホモジナイザー、超高圧ホモジナイザー、超音波分散処理機、ビーター、ディスク型レファイナー、コニカル型レファイナー、ダブルディスク型レファイナー、グラインダー等の強力で叩解能力のある装置を使用することにより、より効率的かつ高度なダウンサイジングが可能となり、経済的に有利に含水潤滑剤組成物を得ることができる点で好ましい。なお、上記分散機としては、例えば、スクリュー型ミキサー、パドルミキサー、ディスパー型ミキサー、タービン型ミキサー、ディスパー、プロペラミキサー、ニーダー、ブレンダー、ホモジナイザー、超音波ホモジナイザー、コロイドミル、ペブルミル、ビーズミル粉砕機等を用いても差し支えない。また、２種類以上の分散機を組み合わせて用いても差し支えない。
【００４５】
上記アニオン性官能基を有するセルロースナノファイバーの１種であるカルボキシメチルセルロースは、上記セルロース原料を用いて以下の方法によって製造することができる。すなわち、セルロースを原料とし、溶媒に質量で３〜２０倍の低級アルコール、具体的にはメタノール、エタノール、ｎ−プロピルアルコール、イソプロピルアルコール、ｎ−ブチルアルコール、イソブチルアルコール、ｔ−ブチルアルコール等の単独、又は２種以上の混合物と水の混合媒体を使用する。なお、低級アルコールの混合割合は、６０〜９５質量％である。マーセル化剤としては、セルロースのグルコース残基当たり０．５〜２０倍モルの水酸化アルカリ金属、具体的には水酸化ナトリウム、水酸化カリウムを使用する。セルロースと溶媒、マーセル化剤を混合してマーセル化処理を行う。このときの反応温度は０〜７０℃、好ましくは１０〜６０℃であり、反応時間は１５分〜８時間、好ましくは３０分〜７時間である。その後、カルボキシメチル化剤をグルコース残基当たり０．０５〜１０倍モル添加してエーテル化反応を行う。このときの反応温度は３０〜９０℃、好ましくは４０〜８０℃であり、反応時間は３０分〜１０時間、好ましくは１時間〜４時である。
【００４６】
上記カルボキシメチルセルロースを高圧ホモジナイザー等によって解繊処理することでセルロースナノファイバー得ることができる。高圧ホモジナイザーとは、ポンプによって流体に加圧し、流路に設けた非常に繊細な間隙より噴出させる装置である。粒子間の衝突、圧力差による剪断力等の総合エネルギーによって乳化・分散・解繊・粉砕・超微細化を行うことができる。
【００４７】
本発明のホモジナイザーによる処理条件としては、特に限定されるものではないが、圧力条件としては、３０ＭＰａ以上、好ましくは１００ＭＰａ以上、さらに好ましくは１４０ＭＰａ以上である。また、高圧ホモジナイザーでの解繊・分散処理に先立って、必要に応じて、高速せん断ミキサーなどの公知の混合、攪拌、乳化、分散装置を用いて、カルボキシメチルセルロースに予備処理を施すことも可能である。
【００４８】
本発明において、カルボキシメチルセルロースのグルコース単位当たりのカルボキシメチル置換度が０．０２以上０．５０以下であることが好ましい。セルロースにカルボキシメチル置換基を導入することで、セルロース同士が電気的に反発する。このため、カルボキシメチル置換基を導入したセルロースは容易に解繊することができる。なお、グルコース単位当たりのカルボキシメチル置換基が０．０２より小さいと、十分にナノ解繊することができず、ヨリが生じるなど使用感が悪化するおそれがある。一方、グルコース単位当たりのカルボキシメチル置換基が０．５０より大きいと、膨潤あるいは溶解するため、ナノファイバーとして得られなくなりべたつきが生じるおそれがある。
【００４９】
上記カルボキシメチルセルロースのグルコース単位当たりのカルボキシメチル置換度の測定は、以下の方法により行うことができる。すなわち、カルボキシメチルセルロースを０．６質量％スラリーに調製し、０．１Ｍ塩酸水溶液を加えてｐＨ２．４とした後、０．０５Ｎの水酸化ナトリウム水溶液を滴下してｐＨが１１になるまで電気伝導度を測定し、電気伝導度の変化が緩やかな弱酸の中和段階において消費された水酸化ナトリウム量からカルボキシル基量を測定し、下式を用いて算出することが出来る。
【００５０】
【数４】
0006308531.tif 000005
本発明の皮膚外用剤は多価アルコールを含有する。
【００５１】
上記価アルコールは、本発明の技術分野で一般的に使用されるものを使用することができ、特に限定されないが具体的には、エチレングリコール、ジエチレングリコール、チオジエチレングリコール、トリエチレングリコール、テトラエチレングリコール、ポリエチレングリコールなどのエチレンジオール類；２−メチル−１，３−プロパンジオール、２−エチル−１，３−プロパンジオール、３−メトキシ−１，２−プロパンジオールなどのプロパンジオール類；２−ブテン−１，４−ジオール、１，３−ブタンジオール、２−メチル−１，４−ブタンジールなどのブタンジオール類；２−メチル−２，４−ペンタンジオール、１，５−ペンタンジオール、１，４−ペンタンジオール、３−メチル−１，３−ペンタンジオール、２，４−ジエチル−１，５−ペンタンジオールなどのペンタンジオール類；１，２−ヘキサンジオールなどのヘキサンジオール類；１，２，６−トリメチル−１，７−ヘプタンジオール、２，４，６−トリエチル−１，７−ヘプタンジオールなどのヘプタンジオール類；３，６−ジチア−１，８−オクタンジオールなどのオクタンジオール類；その他、プロピレングリコール、ジプロピレングリコール、ポリプロピレングリコール、ブチレングリコールなどのアルキレンジオール類；グリセリン、ヘキサントリオール、チオジグリコール、トリメチロールプロパンなどのポリオール類等、グリコール誘導体として例えば、エチレングリコールモノメチルエーテル、エチレングリコールモノエチルエーテル、エチレングリコールモノブチルエーテル、ジエチレングリコールモノメチルエーテル、ジエチレングリコールモノメチルエーテル、ジエチレングリコールモノブチルエーテル、トリエチレングリコールモノブチルエーテル、プロピレングリコールモノメチルエーテル、プロピレングリコールモノブチルエーテル、ジプロピレングリコールモノメチルエーテル、トリエチレングリコールモノメチルエーテル、ポリエチレングリコールモノメチルエーテル、エチレングリコールモノイソプロピルエーテル、トリエチレングリコールモノブチルエーテル、エチレングリコールモノイソブチルエーテル、ジエチレングリコールモノイソブチルエーテル、プロピレングリコールモノプロピルエーテル、エチレングリコールジアセテート、エチレングリコールモノメチルエーテルアセテート、トリエチレングリコールモノメチルエーテル、トリエチレングリコールモノエチルエーテル、エチレングリコールモノフェニルエーテルなどが挙げられる。これらは１種で用いてもよいし、２種以上を組み合わせてもよい。これらのうち、皮膚に対する保湿効果の観点から、ポリエチレングリコール、１，３‐ブチレングリコール、１，２‐ペンタンジオール、イソプレングリコール、プロピレングリコール、ジプロピレングリコール、グリセリン、およびジグリセリンから選択された１種または２種以上が好ましい。
【００５２】
本発明の皮膚外用剤において、セルロースナノファイバーと多価アルコールの含有比率（質量比）である多価アルコール／セルロースナノファイバーの値が０．１以上２５０以下であるが、このましくは０．２以上２３０以下、より好ましくは０．５以上２００以下である。含有量比率が０．１未満の場合多価アルコールに対するナノファイバーの含有量が不足し、十分なゲル状のバリア膜が形成されないおそれがあり、２５０を超える場合は保湿効果が低下するおそれがある。
【００５３】
本発明の皮膚外用剤において、上記セルロースナノファイバーの含有量は０．０５質量％以上３質量％以下が好ましく、０．１質量％以上２質量％以下がより好ましい。含有量が、０．０５質量％未満の場合はバリア膜が形成されないおそれがあり、３質量％超の場合は粘度が高すぎて皮膚外用剤を調製することが困難となるおそれがある。
【００５４】
本発明の皮膚外用剤において、上記多価アルコールの含有量は０．１質量％以上３０質量％以下が好ましく、０．５質量％以上２０質量％以下がより好ましい。含有量が、０．１質量％未満の場合は十分な保湿効果が得られないおそれがあり、３０質量％超の場合はべたつきなどの使用感の悪化が生じるおそれがある。
【００５５】
本発明の皮膚外用剤には、本発明の効果を妨げない限り他の成分を添加することが出来る。他の成分としては皮膚外用剤の分野で一般的に使用されるものであり特に制限されないが具体的には、スクワラン、流動パラフィン、軽質流動イソパラフィン、重質流動イソパラフィン、マイクロクリスタリンワックス、固形パラフィンなどの炭化水素類； ジメチコン、フェメチコン、シクロメチコン、アモジメチコン、ポリエーテル変性シリコーンなどのシリコーン類； ホホバ油、カルナウバワックス、モクロウ、ミツロウ、ゲイロウ、オレイン酸オクチルドデシル、イソプロピルミリステート、ネオペンチルグリコールジイソステアレート、リンゴ酸ジイソステアレートなどのエステル類； ステアリン酸、ラウリン酸、ミリスチン酸、パルミチン酸、イソステアリン酸、イソパルミチン酸、ベヘン酸、オレイン酸などの脂肪酸類； ベヘニルアルコール、セタノール、オレイルアルコール、オクタデシルアルコールなどの高級アルコール類； ヒマシ油、椰子油、水添椰子油、椿油、小麦胚芽油、イソステアリン酸トリグリセライド、イソオクタン酸トリグリセライド、オリーブオイル等のトリグリセライド類； ソルビタンセスキオレート、ソルビタンモノオレート、ソルビタントリオレート、ソルビタンセスキステアレート、ソルビタンモノステアレート、ポリオキシエチレンソルビタンモノオレート、ポリオキシエチレンソルビタンモノステアレート、ポリオキシエチレンステアレート、ポリオキシエチレンオレート、ポリオキシエチレングリセリル脂肪酸エステル、ポリエキシエチレンアルキルエーテル、ポリオキシエチレン硬化ヒマシ油等の非イオン界面活性剤； ソジウムラウリルステアレート、ポリオキシエチレンアルキル硫酸塩、スルホコハク酸エステル塩などのアニオン界面活性剤； ４ 級アルキルアンモニウム塩等のカチオン界面活性剤類； アルキルベタイン等の両性界面活性剤類； 結晶セルロースや架橋型メチルポリシロキサン、ポリエチレン粉末、アクリル樹脂粉体等の有機粉体類； タルク、マイカ、セリサイト、炭酸マグネシウム、炭酸カルシウム、二酸化チタン、酸化鉄、紺青、群青、チタンマイカ、チタンセリサイト、シリカ等の、表面処理されていてもよい粉体類； アクリル酸・メタクリル酸アルキルコポリマー及び／ 又はその塩、カルボキシビニルポリマー及び／ 又はその塩、キサンタンガムやヒドロキシプロピルセルロースなどの増粘剤； レチノール、レチノイン酸、トコフェロール、リボフラビン、ピリドキシン、アスコルビン酸、アスコルビン酸リン酸エステル塩などのビタミンやグリチルリチン酸塩、グリチルレチン、ウルソール酸、オレアノール酸などのテルペン類、エストラジオール、エチニルエストラジオール、エストリオールなどのステロイド類などの有効成分； 、フェノキシエタノール、パラベン類、ヒビテングルコネート、塩化ベンザルコニウム等の防腐剤； ジメチルアミノ安息香酸エステル類、桂皮酸エステル類、ベンゾフェノン類などの紫外線吸収剤などが挙げられる。これらは用途などに応じて適宜選択されるものであり、１種で用いてもよいし、２種以上を組み合わせてもよい。
【００５６】
本発明の皮膚外用剤は例えば、精製水に溶解した水溶性有効成分を、精製水、増粘剤及び多価アルコールを混合溶解したものに攪拌しながら徐々に加えて粘ちょう性液体とし、ついで他の成分を加えて均一にして放置することにより製造する。
【００５７】
本発明の皮膚外用剤は、通常の製造方法により製造することができる。例えば、セルロースナノファイバー、多価アルコール、その他の任意成分を所定の方法により混合する事により製造することができる。上記セルロースナノファイバーは水分散体あるいは水と多価アルコールの分散媒体とする分散体として混合しても良い。上記混合の方法は各成分を均一に混合することができれば特に制限されないが、具体的にはホモディスパー、ホモミキサーなどを使用して混合することが好ましい。
【００５８】
本発明の皮膚外用剤とは皮膚に外用で投与される組成物の総称であり、例えば、化粧料、皮膚外用医薬或いは外用雑貨などが例示でき、これらの何れにも、本発明の皮膚外用剤は適用可能であるが、特に好ましくは化粧料への適用である。化粧料としては、化粧水、美容液、乳液、クリーム、ピールオフパック、フォーム状パック、アンダーメークアップ、ファウンデーションなど、通常知られている製剤のものであれば特に限定無く適用できる。
【実施例】
【００５９】
つぎに、実施例について比較例とあわせて説明する。ただし、本発明はこれらの実施例に限定されるものではない。なお、例中、「％」とあるのは、特に限定のない限り質量基準を意味する。
【００６０】
[セルロースナノファイバーの製造]
〔製造例１：セルロース繊維Ａ１（実施例用）の調製〕
針葉樹漂白クラフトパルプ（ＮＢＫＰ）５０ｇを水４９５０ｇに分散させ、パルプ濃度１質量％の分散液を調整した。この分散液をセレンディピターＭＫＣＡ６−３（増幸産業（株）製）で３０回処理し、セルロース繊維Ａ１を得た。
【００６１】
〔製造例２：セルロース繊維Ａ２（実施例用）の調製〕
針葉樹パルプ１００ｇを、イソプロパノール(IPA) ４３５ｇと水６５ｇとＮａＯＨ９．９ｇの混合液中にいれ、３０℃で１時間撹拌した。このスラリー系に５０％モノクロル酢酸のIPA 溶液２３．０ｇを加え、７０℃に昇温し１．５時間反応させた。得られた反応物を８０％メタノールで洗浄し、その後メタノールで置換し乾燥させ、カルボキシメチル化セルロース繊維を製造した。つぎに、上記セルロース繊維に純水を加えて２％に希釈し、高圧ホモジナイザー（三和エンジニアリング製、Ｈ１１）を用いて圧力１００ＭＰａで１回処理することにより、セルロース繊維Ａ２を製造した。
【００６２】
〔製造例３：セルロース繊維Ａ３（実施例用）の調製〕
針葉樹パルプ２ｇに、水１５０ｍｌ、臭化ナトリウム０．２５ｇ、ＴＥＭＰＯ０．０２５ｇを加え、充分撹拌して分散させた後、１３重量％次亜塩素酸ナトリウム水溶液（共酸化剤）を、上記パルプ１．０ｇに対して次亜塩素酸ナトリウム量が１２ｍｍｏｌ／ｇとなるように加え、反応を開始した。反応の進行に伴いｐＨが低下するため、ｐＨを１０〜１１に保持するように０．５Ｎ水酸化ナトリウム水溶液を滴下しながら、ｐＨの変化が見られなくなるまで反応させた（反応時間：１２０分）。反応終了後、０．１Ｎ塩酸を添加して中和した後、ろ過と水洗を繰り返して精製し、繊維表面が酸化されたセルロース繊維を得た。つぎに、上記セルロース繊維に純水を加えて２％に希釈し、高圧ホモジナイザー（三和エンジニアリング製、Ｈ１１）を用いて圧力１００ＭＰａで１回処理することにより、セルロース繊維Ａ３を製造した。
【００６３】
〔製造例４：セルロース繊維Ａ４（実施例用）の調製〕
セルロース繊維Ａ３と同様の手法で繊維表面を酸化したセルロース繊維に純水を加えて固形分濃度４％に調整した。その後、２４％ＮａＯＨ水溶液にてスラリーのｐＨを１０に調整した。スラリーの温度を３０℃として水素化ホウ素ナトリウムをセルロース繊維に対して０．２ｍｍｏｌ／ｇ加え、２時間反応させることで還元処理した。反応終了後、０．１Ｎ塩酸を添加して中和した後、ろ過と水洗を繰り返して精製した。つぎに、上記セルロース繊維に純水を加えて２％に希釈し、高圧ホモジナイザー（三和エンジニアリング製、Ｈ１１）を用いて圧力１００ＭＰａで１回処理することにより、セルロース繊維Ａ４を製造した。
【００６４】
〔製造例５：セルロース繊維Ａ’１（比較例用）の製造〕
針葉樹漂白クラフトパルプ（ＮＢＫＰ）５０ｇを水４９５０ｇに分散させ、パルプ濃度１質量％の分散液を調整した。この分散液をセレンディピターＭＫＣＡ６−３（増幸産業（株）製）で１０回処理し、セルロース繊維Ａ´１を得た。
【００６５】
〔製造例６：セルロースＡ’２（比較例用）の調製〕
原料の針葉樹パルプに替えて再生セルロースを使用するとともに、次亜塩素酸ナトリウム水溶液の添加量を、再生セルロース１．０ｇに対して２７．０ｍｍｏｌ／ｇとした以外は、セルロース繊維Ａ３の製造に準じて、セルロースＡ´２を製造した。
【００６６】
上記のようにして得られた各セルロースナノファイバーについて、下記の基準に従って、各特性の評価を行った。その結果を、下記表１に併せて示した。
【００６７】
＜結晶構造＞
X線回折装置（リガク社製、ＲＩＮＴ‐Ｕｌｔｉｍａ３）を用いて、各セルロースナノファイバーの回折プロファイルを測定し、２シータ＝１４〜１７°付近と、２シータ＝２２〜２３°付近の２つの位置に典型的なピークが見られる場合は結晶構造（I型結晶構造）が「あり」と評価し、ピークが見られない場合は「なし」と評価した。
【００６８】
＜短幅の方の数平均幅＞
セルロースナノファイバーの数平均幅を、透過型電子顕微鏡（ＴＥＭ）（日本電子社製、ＪＥＭ−１４００）を用いて観察した。すなわち、各セルロース繊維を親水化処理済みのカーボン膜被覆グリッド上にキャストした後、２％ウラニルアセテートでネガティブ染色したＴＥＭ像（倍率：１００００倍）から、先に述べた方法に従い、短幅の方の数平均幅を算出した。
【００６９】
＜平均アスペクト比＞
セルロースナノファイバーを親水化処理済みのカーボン膜被覆グリッド上にキャストした後、２％ウラニルアセテートでネガティブ染色したＴＥＭ像（倍率：１００００倍）から、セルロースの短幅の方の数平均幅、長幅の方の数平均幅を観察した。すなわち、各先に述べた方法に従い、短幅の方の数平均幅、および長幅の方の数平均幅を算出し、これらの値を用いて平均アスペクト比を下記の式（１）に従い算出した。
【００７０】
【数５】
0006308531.tif 000006
＜カルボキシル基量の測定＞
セルロース繊維０．２５ｇを水に分散させたセルロース水分散体６０ｍｌを調製し、０．１Ｍの塩酸水溶液によってｐＨを約２．５とした後、０．０５Ｍの水酸化ナトリウム水溶液を滴下して、電気伝導度測定を行った。測定はｐＨが１１になるまで続けた。電気伝導度の変化が緩やかな弱酸の中和段階において、消費された水酸化ナトリウム量Ｖ(ml)から、下記の式（２）に従いカルボキシル基量を求めた。
【００７１】
【数６】
0006308531.tif 000007
＜カルボニル基量の測定（セミカルバジド法）＞
セルロースナノファイバーを１０５℃のオーブンにて絶乾した後、約０．２ｇ精秤し、これに、リン酸緩衝液によりｐＨ＝５に調整したセミカルバジド塩酸塩３ｇ／ｌ水溶液を正確に５０ｍｌ加え、密栓し、二日間振とうした。ついで、この溶液１０ｍｌを正確に１００ｍｌビーカーに採取し、５Ｎ硫酸を２５ｍｌ、０．０５Ｎヨウ素酸カリウム水溶液５ｍｌを加え、１０分間撹拌した。その後、５％ヨウ化カリウム水溶液１０ｍｌを加えて、直ちに自動滴定装置を用いて、０．１Ｎチオ硫酸ナトリウム溶液にて滴定し、その滴定量等から、下記の式（３）に従い、試料中のカルボニル基量（アルデヒド基とケトン基との合計含量）を求めた。
【００７２】
【数７】
0006308531.tif 000008
＜グルコース単位当たりのカルボキシメチル置換度＞
カルボキシメチルセルロースを０．６質量％スラリーに調製し、０．１Ｍ塩酸水溶液を加えてｐＨ２．４とした後、０．０５Ｎの水酸化ナトリウム水溶液を滴下してｐＨが１１になるまで電気伝導度を測定し、電気伝導度の変化が緩やかな弱酸の中和段階において消費された水酸化ナトリウム量からカルボキシル基量を測定し、下記の式（４）に従いグルコース単位当たりのカルボキシメチル置換度を求めた。
【数８】
0006308531.tif 000009
【００７３】
【表１】
0006308531.tif 000010
上記表１の結果から、実施例用のセルロースＡ１〜Ａ４は、いずれも短幅の方の数平均幅が２〜５００ｎｍの範囲内で、アスペクト比が５０以上であり、セルロースI型結晶構造を有していた。
【００７４】
[皮膚外用剤の製造]
〔実施例１〕
上記セルロースナノファイバーＡ１に純水、１，３−ブチレングリコール（ＢＧ）を加えて、終濃度でセルロース繊維が０．２質量％、ＢＧが１０％となるように調製した後、ホモミキサー（プライミクス株式会社製ホモミクサーＭＡＲＫII  ２．５型）を用いて８，０００ｒｐｍで１０分間撹拌した。これを脱気し、皮膚外用剤を製造した。
【００７５】
〔実施例２〜４〕
セルロースナノファイバーＡ１に替えてセルロースナノファイバーＡ２、Ａ３、およびＡ４を用いた以外は、実施例１と同様の方法で皮膚外用剤を製造した。
【００７６】
〔参考例５、実施例６〕
セルロースナノファイバーＡ４の終濃度を０．１、および１．０質量％とした以外は、実施例４と同様の方法で皮膚外用剤を製造した。
【００７７】
〔実施例７〜９〕
ＢＧに替えてグリセリン、プロピレングリコール（ＰＧ）、１，２−ペンタンジオール（ＰＤ）を用いた以外は、実施例４と同様の方法で皮膚外用剤を製造した。
【００７８】
〔参考例１０、実施例１１〕
ＢＧの終濃度を０．１、および２０質量％とした以外は、実施例４と同様の方法で皮膚外用剤を製造した。
【００７９】
〔参考例１２〕
セルロースナノファイバーＡ４の終濃度を１質量％、ＢＧの終濃度を０．１質量％とした以外は、実施例４と同様の方法で化粧料の調製、評価を行なった。
【００８０】
〔実施例１３〕
セルロースナノファイバーＡ４の終濃度を０．１質量％、ＢＧの終濃度を２０質量％とした以外は、実施例４と同様の方法で皮膚外用剤を製造した。
【００８１】
〔比較例１、２〕
セルロースナノファイバーＡ３に替えてセルロースナノファイバーＡ´１、およびＡ´２を用いた以外は、実施例３と同様の方法で皮膚外用剤を製造した。
【００８２】
〔比較例３〕
１，３−ブチレングリコールを配合しなかった以外は、実施例３と同様の方法で皮膚外用剤を製造した。
【００８３】
〔比較例４〕
セルロースナノファイバーＡ３を配合しなかった以外は、実施例３と同様の方法で皮膚外用剤を製造した。
【００８４】
〔比較例５、６〕
セルロースナノファイバーＡ３に替えてカルボマー（Ｃａｒｂｏｐｏｌ  ９４０  ｐｏｌｙｍｅｒ、Ｌｕｂｒｉｚｏｌ  Ａｄｖａｎｃｅｄ  Ｍａｔｅｒｉａｌｓ製）、およびキサンタンガム（ＫＥＬＴＲＯＬ  ＣＧ、ＣＰ  Ｋｅｌｃｏ製）を用いた以外は、実施例３と同様の方法で皮膚外用剤を製造した。
【００８５】
〔皮膚外用剤の特性評価〕
上記のようにして得られた実施例１〜１２、および比較例１〜６の皮膚外用剤について、下記の基準に従って各特性の評価を行なった。その結果を下記表２に示した。
【００８６】
＜水分蒸散量測定（フィルム）＞
上記皮膚外用剤をプラスチックシャーレに１５ｇ流しいれ、５０℃で一晩乾燥した後、高温高湿室（２０℃、６５％ＲＨ）、で２４時間静置し、ＢＧ／セルロースナノファイバー複合皮膜を調製した。続いて、２０ｍｌ容ガラス瓶に純水を２０．０ｇ加えた後、上部に親水性メンブレンフィルター（孔径０．４５μｍ）を乗せ、さらにその上に調製した複合皮膜を乗せた。その上から上部に直径１．５ｃｍの穴の開いたキャップで蓋をした。この上部に水分蒸散量測定装置（ＴｅｗａｍｅｔｅｒＴＭ３００、Ｃｏｕｒａｇｅ＋Ｋｈａｚａｋａ社製）を密着させ、水分蒸散量を２０分間測定した。５−２０分の測定値の平均値を算出し、水分蒸散量（ｇ／ｍ２・ｈ）とした。
【００８７】
＜水分蒸散量測定（塗布）＞
高温高湿室（２０℃、６５％ＲＨ）にて上記皮膚外用剤０．５ｇを前腕に塗布し、１分間浸透させなじませた。３０分間後に水分蒸散量測定装置（ＴｅｗａｍｅｔｅｒＴＭ３００、Ｃｏｕｒａｇｅ＋Ｋｈａｚａｋａ社製）を用いて水分蒸散量（ｇ／ｍ２・ｈ）を測定した。測定日を変えて、同様の試験を合計３回実施し、結果はその平均値で示した。
【００８８】
＜使用感＞
社内モニター３名より、皮膚外用剤を上腕部に塗布したとき、塗布後の感触を以下の基準で官能評価した。結果は３名の平均値で示した。
５：べたつき、またはぬるつきがない
４：べたつき、またはぬるつきを若干感じる
３：べたつき、またはぬるつきがすこしある
２：べたつき、またはぬるつきがある
１：べたつき、またはぬるつきがかなりある
【００８９】
【表２】
0006308531.tif 000011
実施例に記載の皮膚外用剤は、いずれも水分蒸散量（フィルム）、水分蒸散量（塗布）、使用感の全てが高い値を示した。
【００９０】
一方、比較例１の皮膚外用剤はセルロースナノファイバーが太すぎるため、緻密なバリア膜を形成することができず、水分蒸散量が低い値であった。比較例２の皮膚外用剤は結晶構造を有していないために多価アルコールを保持する性能が低く、水分蒸散量が低い値となった。また、水溶性高分子特有のべたつきもみられたために使用感も低い評価となった。
【００９１】
また、比較例３に記載の皮膚外用剤は多価アルコールを含有していないためにバリア性が不十分で、水分蒸散量が低かった。比較例４に記載の皮膚外用剤は、セルロースナノファイバーを含有していないためにバリア膜を形成できず、水分蒸散量が低かった。また、多価アルコールに起因するべたつきもみられたために使用感も低い評価となった。
【００９２】
さらに、比較例５、６に記載の皮膚外用剤料はセルロースナノファイバーを含有しておらず、皮膚外用剤に汎用的に用いられている増粘剤を配合しているのみであるため、水分のバリア膜は形成されず、水分蒸散量は低い値を示し、さらに水溶性高分子特有のべたつきもあった。
【産業上の利用可能性】
【００９３】
本発明の皮膚外用剤は化粧料、皮膚外用医薬或いは外用雑貨等に利用でき、特に好ましくは化粧料への利用である。